(57)【特許請求の範囲】
【請求項１】
基材上に、少なくとも感熱記録層と非放射線硬化型の保護層とが積層される感熱記録体であって、
前記感熱記録層と前記保護層との間に、樹脂バインダーを含有しないベントナイト層を設ける、
ことを特徴とする感熱記録体。
【請求項２】
前記ベントナイト層が、ベントナイトのみの層である、
請求項１に記載の感熱記録体。
【請求項３】
前記ベントナイト層が、天然ベントナイトからなる、
請求項１または２に記載の感熱記録体。
【請求項４】
前記基材と前記感熱記録層との間に、アンダーコート層を設ける、
請求項１ないし３のいずれかに記載の感熱記録体。
【請求項５】
前記アンダーコート層が、中空粒子を含有する、
請求項４に記載の感熱記録体。
【発明の詳細な説明】
【技術分野】
【０００１】
本発明は、感熱記録体に関し、更に詳しくは、耐油性に優れた感熱記録体に関する。
【背景技術】
【０００２】
感熱記録体は、サーマルヘッド等の加熱によって化学反応により発色し、記録画像が得られるものであり、ファクシミリや自動券売機、科学計測機の記録用媒体としてだけではなく、ＰＯＳラベルや医療計測用のレコーダーなどの用途に広く使用されている。
【０００３】
かかる感熱記録体上に形成された記録画像は、可塑剤と接触すると発色濃度が低下し、極端な場合には記録画像が全く消失してしまう。例えば、感熱記録体の裏面に粘着剤層を設けた感熱ラベルを樹脂フィルム等に貼付けると、フィルムに含有される可塑剤がラベルの裏側から感熱記録体の感熱記録層に移行したり、ラベル表面に直接接触したフィルムから可塑剤が感熱記録層に移行し、ラベルに印字されたバーコードや文字などの記録画像の発色濃度が低下して判読できなくなる問題があった。
【０００４】
このため、感熱記録層の表面に、ポリビニルアルコールやメチルセルロース等の水溶性高分子物質と、この水溶性高分子物質を耐水化するホルムアルデビドやグリオキザール等の耐水化剤とからなる障壁層を設けた感熱記録ラベルも提案されている（例えば、特許文献１参照）。
【先行技術文献】
【特許文献】
【０００５】
【特許文献１】実公昭５９−９９０９号公報
【発明の概要】
【発明が解決しようとする課題】
【０００６】
感熱記録体は、その利用分野の拡大に伴って、食用油等の油に対する保存性に優れた感熱記録体が要望されているが、上記特許文献１では、耐油性が十分でなく、その改善が望まれていた。
【０００７】
本発明は、上述のような点に鑑みて為されたものであって、耐油性を向上させた感熱記録体を提供することを目的とする。
【課題を解決するための手段】
【０００８】
上記目的を達成するために、本発明では、次のように構成している。
【０００９】
（１）本発明の感熱記録体は、基材上に、少なくとも感熱記録層と非放射線硬化型の保護層とが積層される感熱記録体であって、前記感熱記録層と前記保護層との間に、樹脂バインダーを含有しないベントナイト層を設ける。
【００１０】
本発明の感熱記録体は、基材上に、感熱記録層、保護層、及び、ベントナイト層の少なくとも三層を備えておればよく、他の層を追加してもよく、他の層の位置は、特に限定されない。例えば、感熱記録層とベイトナイト層との間、あるいは、ベントナイト層と保護層との間に、他の層が介在してもよい。
【００１１】
ベントナイト層は、樹脂バインダーを含有しないベントナイト層であればよく、ベントナイトのみからなるのが好ましい。
【００１２】
本発明の感熱記録体によると、感熱記録層と保護層との間にベントナイト層を設けているので、感熱記録体の表面側である保護層から浸透した食用油等の油が、ベントナイト層によって感熱記録層へ浸透するのを抑制することができ、耐油性が向上する。
【００１３】
なお、ベントナイト層によって耐油性が向上する理由については、その詳細は明確ではないが、ベントナイトは、水を吸収保持して膨潤するので、ベントナイト層に吸収された水分が、油を弾いて感熱記録層への油の浸透を阻止するものと考えられる。
（２）本発明の好ましい実施態様では、前記ベントナイト層が、ベントナイトのみの層である。
【００１４】
（３）本発明の感熱記録体の好ましい実施態様では、前記ベントナイト層が、天然ベントナイトからなる。
【００１５】
この実施態様によると、ベントナイト層は、天然ベントナイトからなるので、合成ベントナイトの場合に比べて耐油性が一層向上する。
【００１６】
（４）本発明の感熱記録体の他の実施態様では、前記基材と前記感熱記録層との間に、アンダーコート層を設ける。
【００１７】
この実施態様によると、サーマルヘッドから与えられる熱の放散を防ぐ断熱性を高めると共に、クッション性を高めて印字品質を向上させることができる。
【００１８】
（５）本発明の感熱記録体の他の実施態様では、前記アンダーコート層が、中空粒子を含有する。
【００１９】
この実施態様によると、アンダーコート層は、中空粒子を含有しているので、無機充填材を含有する場合に比べて、アンダーコート層への油の吸収が抑制され、これによって、アンダーコート層から感熱記録層への油の浸透が抑制されて耐油性が向上する。
【００２０】
（６）本発明の感熱記録体の更に他の実施態様では、前記基材の下面側に、粘着剤層を設けてもよい。
【００２１】
この実施態様によると、基材の下面側、すなわち、感熱記録体の裏面側に粘着剤層を設けているので、感熱記録ラベルとして好適に使用することができる。
【発明の効果】
【００２２】
本発明によれば、基材上に積層される感熱記録層と保護層との間に、ベントナイト層を設けているので、保護層から浸透した食用油等の油が、ベントナイト層によって感熱記録層へ浸透するのを抑制することができ、耐油性が向上する。
【図面の簡単な説明】
【００２３】
【図１】図１は本発明の一実施形態に係る感熱記録体の概略断面図である。
【図２】図２は実施例と比較例の耐油性の試験前後の発色状態を示す濃淡画像である。
【図３】図３は本発明の他の実施形態の感熱記録体の概略断面図である。
【発明を実施するための形態】
【００２４】
以下、本発明の実施の形態を、図面を参照しながら詳細に説明する。
【００２５】
図１は、本発明の一実施形態に係る感熱記録体の断面図である。
【００２６】
この実施形態の感熱記録体１は、シート状の基材２上に、アンダーコート層３、加熱によって発色する感熱記録層４、ベントナイト層５、及び、感熱記録層４を保護する保護層６が積層された構造となっている。
【００２７】
基材２としては、例えば、紙、不織布、合成樹脂フィルム、金属箔、及び、これらを組み合わせた複合シートなどを用いることができる。
【００２８】
アンダーコート層３は、感熱記録層４を発色させるためにサーマルヘッドから与えられる熱の放散を防ぐ断熱層として、また、クッション性を持たせる弾性層として機能する。
【００２９】
アンダーコート層３、感熱記録層４及び保護層６は、一般に使用されている公知の材料を使用することができる。
【００３０】
アンダーコート層３を形成する材料としては、結着剤に充填剤を添加し、必要に応じ、架橋剤、分散剤、消泡剤、耐水化剤、紫外線吸収剤などの添加剤を添加したものが用いられる。
【００３１】
アンダーコート層３の結着剤としては、例えば、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体，メチルビニル−無水マレイン酸共重合体、イソプロピレン−無水マレイン酸共重合体、スチレン−ブタジエン共重合体、マレイン酸共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリロニトリル、メチルビニルエーテルなどの水溶性樹脂またはエマルジョンの１種類以上を選択して使用することができる。
【００３２】
また、充填剤としては、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイトなどのカオリン、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子などの１種類または２種類以上を選択して使用することができる。
【００３３】
この充填剤として、一般に使用されている公知の中空粒子を用いてもよく、この中空粒子の材料としては、例えば、ポリスチレン、ポリ塩化ビニル、ポリ塩化ビニリデン、ポリ酢酸ビニル、ポリアクリル酸エステル、ポリアクリロニトリル、ポリブタジエン及びこれらの共重合体などの熱可塑性樹脂を用いることができる。
【００３４】
感熱記録層４を形成する材料としては、加熱により発色する発色剤、顕色剤、充填剤、結着剤の他に、増感剤、滑剤などを含有させることができる。
【００３５】
ここで、加熱により発色する発色剤としては、一般に使用されている公知のロイコ系染料を用いることができ、このロイコ系染料としては、例えば、３−（Ｎ−イソペンチル−Ｎ−エチル）アミノ−６−メチル−７−ｏ−クロロアニリノフルオラン、３−ジペンチルアミノ−６−メチル−７−アニリノフルオラン、３−ジェチルアミノ−６−メチル−７−ｐ−トルイジノフルオラン、クリスタルバイオレットラクトン、３−（Ｎ−エチル−Ｎ−イソペンチル）アミノ−６−メチル−７−アニリノフルオラン、３−ジェチルアミノ−６−メチル−７−アニリノフルオラン、３−（Ｎ−エチル−Ｎ−ｐ−トルイジノ）−６−メチル−７−アニリノフルオラン、３−ピロリジノ−６−メチル−７−アニリノフルオラン、３−ジ（ｎ−ブチル）アミノ−６−メチル−７−アニリノフルオラン、３−（Ｎ−シクロヘキシル−Ｎ−メチル）アミノ−６−メチル−７−アニリノフルオラン、３−ジェチルアミノ−７−（ｏ−クロロアニリノ）フルオラン、３−ジブチルアミノ−７−（ｏ−クロロアニリノ）フルオラン、３−ジェチルアミノ−７−（ｍ−トリフルオロメチルアニリノ）フルオラン、３−ジメチルアミノ−５−メチル−７−メチルフルオラン、３−（Ｎ−メチル−Ｎ−ｎ−プロピル）アミノ−６−メチル−７−アニリノフルオラン、３−（Ｎ−イソブチル−Ｎ−エチル）アミノ−６−メチル−７−アニリノフルオラン、３−（Ｎ−エトキシプロピル−Ｎ−エチル）アミノ−６−メチル−７−アニリノフルオラン、３−ジブチルアミノ−６−メチル−７−ブロモフルオラン、３−ジェチルアミノ−６−メチル−８−メチルフルオラン、３−ジェチルアミノ−７−クロロフルオラン等を単独又は２種以上組み合わせて用いることができる。
【００３６】
また、上記の顕色剤としては、上記のようなロイコ系染料に対して加熱時に反応して、これを発色させる種々の電子受容性物質を用いることができ、例えば、一般に使用されているベントナイト、ゼオライト、酸性白土、活性白土、シリカゲル、酸化亜鉛、塩化亜鉛、臭化亜鉛、塩化アルミニウム、サリチル酸、３−ｔｅｒｔ−ブチルサリチル酸、３，５−ジ−ｔｅｒｔ−ブチルサリチル酸、ジ−ｍ−クロロフェニルチオ尿素、ジ−ｍ−トリフロロメチルフェニルチオ尿素、ジ−フェニルチオ尿素、サリチルアニリド、４，４’−イソプロピリデンジフエノール、４，４’−イソプロピリデンビス（２−クロロフエノール）、４，４’−イソプロピリデンビス（２，６−ジブロモフエノール）、４，４’−イソプロピリデンビス（２，６−ジクロロフエノール）、４，４’−イソプロピリデンビス（２−メチルフエノール）、４，４’−イソプロピリデンビス（２，６−ジメチルフエノール）、４，４’−イソプロピリデンビス（２−ｔｅｒｔ−ブチルフエノール）、４，４’−ｓｅｃ−ブチリデンジフェシール、４，４’−シクロヘキシリデンビスフエノール、４，４’−シクロヘキシリデンビス（２−メチルフエノール）、４−ｔｅｒｔ−ブチルフエノール、４−フエニルフエノール、４−ヒドロキシジフエノキシド、α−ナフトール、β−ナフトール、５−ヒドロキシフタル酸ジメチル、メチル−４−ヒドロキシベンゾエート、４−ヒドロキシアセトフエノン、ノボラツク型フエノール樹脂、２，２’−チオビス（４，６−ジクロロフエノール）、カテコール、レゾルシン、ヒドロキノン、ピロガロール、フロログリシン、フロログリシンカルボン酸、４−ｔｅｒｔ−オクチルカテコール、２，２’−メチレンビス（４−クロロフエノール）、２，２’−メチレンビス（４−メチル−６−ｔｅｒｔ−ブチルフエノール）、２，２’−ジヒドロキシジフエニル、ｐ−ヒドロキシ安息香酸エチル、ｐ−ヒドロキシ安息香酸プロピル、ｐ−ヒドロキシ安息香酸ブチル、ｐ−ヒドロキシ安息香酸ベンジル、ｐ−ヒドロキシ安息香酸−ｐ−クロルベンジル、ｐ−ヒドロキシ安息香酸−ｏ−クロルベンジル、ｐ−ヒドロキシ安息香酸−ｐ−メチルベンジル、ｐ−ヒドロキシ安息香酸−ｎ−オクチル、安息香酸、サリチル酸亜鉛、１−ヒドロキシ−２−ナフトエ酸、２−ヒドロキシ−６−ナフトエ酸、２−ヒドロキシ−６−ナフトエ酸亜鉛、４−ヒドロキシジフエニルスルホン、４，２’−ジフェノールスルホン、４−ヒドロキシ−４′−クロロジフエニルスルホン、４−ヒドロキシ−４′−ベンジロキシジフェニルスルホン、４−ヒドロキシ−４′−イソプロポキシジフェニルスルホン、４−ヒドロキシ−４′−イソブチルオキシジフェニルスルホン、ビス（４−ヒドロキシフエニル）スルフイド、２−ヒドロキシ−ｐ−トルイル酸、３，５−ジ−ｔｅｒｔ−ブチルサリチル酸亜鉛、３，５−ジ−ｔｅｒｔ−ブチルサリチル酸錫、酒石酸、シユウ酸、マレイン酸、クエン酸、コハク酸、ステアリン酸、４−ヒドロキシフタル酸、ホウ酸、ビイミダゾール、ヘキサフェニルビイミダゾール、４臭化炭素、メチレンビス−（オキシエチレンチオ）ジフェノール、エチレンビス−（オキシエチレンチオ）ジフェノール、ビス−（４−ヒドロキシフェ��ルチオエチル）ケトン、ビス−（４−ヒドロキシフェニルチオエチル）エーテル、ｍ−キシリレンビス（４−ヒドロキシフェニルチオ）エーテル等を用いることができる。
【００３７】
感熱記録層４の充填剤としては、例えば、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイトなどのカオリン、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子などの１種類または２種類以上を選択して使用することができる。
【００３８】
また、感熱記録層４の結着剤としても、一般に使用されている公知のものを用いることができ、例えば、ポリビニルアルコール、変性ポリビニルアルコール、デンプン、変性デンプン、カゼイン、ゼラチン、にかわ、アラビアゴム、ポリアミド、ポリアクリルアミド、変性ポリアクリルアミド、ヒドロキシエチルセルロース、メチルセルロース、カルボキシメチルセルロース、ヒドロキシプロピルセルロース、ポリ酢酸ビニル、ポリアクリル酸エステル、スチレン−無水マレイン酸共重合体、イソブチレン−無水マレイン酸共重合体、ジイソブチレン−無水マレイン酸共重合体、酢酸ビニル−無水マレイン酸共重合体、メチルビニル−無水マレイン酸共重合体、イソプロピレン−無水マレイン酸共重合体、スチレン−ブタジエン共重合体、ポリ塩化ビニル、ポリ塩化ビニリデン、塩化ビニル−酢酸ビニル共重合体、ポリウレタン、ポリスチレン、ポリビニルピロリドン、アクリル酸エステル、アクリルニトリル、メチルビニルエーテルなどの水系樹脂を単独又は２種以上組み合わせて用いることができる。
【００３９】
また、この感熱記録層４に含有させる増感剤や滑剤なども、一般に使用されている公知のものを用いることができる。そして、増感剤としては、例えば、１，２−ビス−（３−メチルフェノキシ）エタン、ワックス類、高級脂肪酸、高級脂肪酸アミド、高級脂肪酸アニリド、ナフトール誘導体、ナフタレン誘導体、芳香族エーテル、芳香族カルボン酸誘導体、芳香族スルホン酸エステル誘導体、炭酸又はシュウ酸ジエステル誘導体、ビフェニル誘導体、ポリエーテル誘導体、ターフェニル誘導体、スルホン誘導体等、常温で固体、好ましくは約７０℃以上の融点を有するものなどを用いることができる。また、滑剤としては、例えば、パラフィンワックス、オレイン酸などの脂肪酸類、ポリエチレンワックスなどのポリオレフィンワックス類、ステアリン酸亜鉛などの金属石鹸類、カルナバワックスなどのエステルワックス類、シリコンオイル、鯨油などの油類を単独又は２種以上組み合わせて用いることができる。
【００４０】
保護層６は、充填剤、結着剤、架橋剤、滑剤などを含有している。
【００４１】
保護層６の充填剤、結着剤及び滑剤は、上述の感熱記録層４と同様のものを使用することができる。
【００４２】
また、保護層６の架橋剤としては、炭酸ジルコニウムアンモニウム、ポリアミドポリアミンエピクロルヒドリン樹脂、ホルマリン、グリオキサール、メチルセルロース、カルボキシメチルセルロース、ポリビニルアルコール、カルボキシ基変性ポリビニルアルコール、アセトアセチル化ポリビニルアルコール、ペクチン、カゼイン、ゼラチン、デンプン、ポリアクリル酸、アクリル酸／スチレン共重合物のアルカリ塩等の水溶性高分子、ポリ酢酸ビニル、塩化ビニル／酢酸ビニル共重合体、ポリスチレン、ポリアクリル酸エステル、ポリウレタン、スチレン／ブタジエン／アクリル酸エステル共重合体等の疎水性高分子化合物エマルジョン及びエポキシ化合物、メラミン−ホルマリン樹脂などの一種類または二種類以上を選択して使用することができる。
【００４３】
この実施形態では、食用油等の油に対する発色画像の保存性、すなわち、耐油性を向上させるために、感熱記録層４と保護層６との間には、ベイトナイト層５を設けている。
【００４４】
このベントナイト層５は、モンモリロナイトを主成分とする粘土の一種であり、水を加えると膨潤する。
【００４５】
このベントナイト層５は、ベントナイトの水溶液を、感熱記録層４上に塗工し、乾燥させて形成することができる。
【００４６】
ベントナイトとしては、天然ベントナイトまたは合成ベントナイトを使用することができ、両ベントナイトを混合して使用してもよい。
【００４７】
天然ベントナイトとしては、例えば、クニミネ工業株式会社のクニピア-F（商品名）などを挙げることができ、このクニピア-Fは、天然に産出されるベントナイトを精製した高純度モンモリロナイトの粉末である。合成ベントナイトとしては、例えば、クニミネ工業株式会社のサポナイト構造を有する合成無機高分子であるスメクトンＳＡ（商品名）などを挙げることができる。
【００４８】
天然ベントナイト及び合成ベントナイトのいずれも耐油性を向上させるのに有効であるが、天然ベントナイトの方がより好ましい。
【００４９】
ベントナイトの水溶液の濃度は、塗工性の観点から数重量％程度であるのが、好ましく、例えば、２重量％程度であるのが好ましい。
【００５０】
また、塗工量は、乾燥後の重量で０．２ｇ／ｍ２程度であるのが好ましい。
【００５１】
このように感熱記録層４と保護層６との間に、ベントナイト層５を設けるので、感熱記録体１の表面である保護層６から浸透する食用油等の油が、感熱記録層４へ浸透するのを、ベントナイト層５が阻止するように作用し、感熱記録層４の発色画像が消失するのを抑制することが可能となり、耐油性が向上する。
【００５２】
次に、実施例及び比較例に基づいて、本発明について、更に詳細に説明する。
【００５３】
下記表１に示すように、上述の基材２、アンダーコート層３、感熱記録層４の材料を異ならせたＡ〜Ｅの５種類のサンプル構成において、天然のベントナイト層５を有する実施例とベントナイト層を有しない比較例を作成し、耐油性の評価を行った。なお、実施例及び比較例のいずれのサンプルＡ〜Ｅも保護層６の構成は同じである。
【００５４】
【表１】
0005908777.tif 000002
【００５５】
表１に示すように、基材２として、サンプルＡ〜Ｃでは上質紙を、サンプルＤでは純白紙を、サンプルＥでは合成樹脂フィルムを用いた。
【００５６】
アンダーコート層３については、サンプルＡ〜Ｃは有機の中空粒子を含有したアンダーコート層、サンプルＤは焼成カオリンを含有したアンダーコート層、合成樹脂フィルムを基材とするサンプルＥは、基材２と感熱記録層４との密着性を高めるためにアンカー層とした。
【００５７】
感熱記録層４については、サンプルＡ．Ｂは保存性向上剤を含有した感熱記録層とし、サンプルＣ〜Ｅは保存性向上剤を含有しない感熱記録層とした。
【００５８】
実施例では、上記各サンプルＡ〜Ｅの構成において、感熱記録層４上に、２重量％の天然ベントナイトの水溶液を塗工し、乾燥させてベントナイト層５を形成し、このベントナイト層５上に保護層６を形成した。なお、ベントナイトの塗工量は、その乾燥重量が、０．２ｇ／ｍ２となるように塗工した。
【００５９】
また、比較例では、上記各サンプルＡ〜Ｅの構成において、感熱記録層４上に、ベントナイト層を形成することなく、実施例と同じ保護層６を形成した。
【００６０】
以上の構成を有する実施例及び比較例の感熱記録体について、東洋精機株式会社製の熱傾斜試験機ＨＧ−１００にて１４０℃、圧力１ｋｇ／ｃｍ2で１秒間加熱発色させ、その発色濃度をマクベス反射濃度計ＲＤ−９１４（サカタインクスエンジニアリング株式会社製）にて測定した。
【００６１】
この測定値を試験前の発色濃度（マクベス濃度）とし、耐食油性試験として、サラダ油（日清オイリオグループ株式会社製）を塗布し、一時間経過後の発色濃度をマクベス反射濃度計ＲＤ−９１４にて測定し、この測定値を試験後の発色濃度とした。
【００６２】
また、試験前の発色濃度に対する試験後（サラダ油塗布一時間経過後）の発色濃度の割合である発色濃度残存率｛＝（試験後の発色濃度／試験前の発色濃度）×１００｝を算出した。
【００６３】
その結果を、下記表２に示す。
【００６４】
【表２】
0005908777.tif 000003
【００６５】
この表２に示すように、基材２、アンダーコート層３、感熱記録層４の材料を異ならせたＡ〜Ｅのいずれのサンプル構成においても、ベントナイト層５を有する実施例は、ベントナイト層５を有しない比較例に比べて、発色濃度残存率が高くなっており、食用油に対する保存性が向上していることが分かる。
【００６６】
なお、ベントナイト層５を有する実施例では、サンプルＤを除いて、試験後の発色濃度が、試験前の発色濃度より高くなっているのは、油によって光沢感が生じたためであり、ベントナイト層を有しない比較例では、油が内部に浸透するために、試験後の発色濃度は、試験前に比べて低くなっている。
【００６７】
また、図２に、試験前及び試験後の各サンプルＡ〜Ｅの実施例と比較例の各状態の濃淡画像を示す。
【００６８】
この図２に示すように、基材２、アンダーコート層３、感熱記録層４の材料を異ならせたＡ〜Ｅのいずれのサンプル構成においても、ベントナイト層を有しない比較例は、発色濃度が低下して消色しているのに対して、ベントナイト層５を有する実施例では、発色画像が劣化しにくいことが分かる。
【００６９】
なお、表２及び図２において、サンプルＤは、他のサンプルに比べて発色濃度が低下しているが、これは、油が、感熱記録体１の表面側である保護層６からのみではなく、側面からも浸透し、サンプルＤでは、アンダーコート層３が、無機充填材である焼成カオリンを含有しているので、有機の中空粒子を含有するサンプルに比べて、油を吸収し易く、発色濃度が低下したものと考えられる。このサンプルＤにおいても、実施例は、比較例に比べて発色濃度の低下は少なく、耐油性が向上していることが分かる。
【００７０】
このように、ベントナイト層５を有する実施例は、比較例に比べて発色濃度の低下が抑制されており、食用油などの油に対して発色画像が劣化しにくく、耐油性が向上することが確認できた。
【００７１】
ベントナイト層５によって耐油性が向上する理由の詳細は、明らかではないが、ベントナイトは、水を吸収保持し易いので、ベントナイト層５によって保持された水が、油を弾き、感熱記録層４へ油が染み込むのを抑制することができるためであると考えられる。
【００７２】
上述の耐油性試験に加えて、上記サンプルＡの実施例と比較例については、動的感度特性を測定した。
【００７３】
動的感度特性は、株式会社イシダ製のＬ２０００を用いて印字エネルギーを段階的に変えて、発色印字し、その発色濃度を、上記マクベス反射濃度計ＲＤ−９１４で測定した。その結果を表３に示す。
【００７４】
【表３】
0005908777.tif 000004
【００７５】
表３に示すように、ベントナイト層５を設けた実施例も比較例と同様の動的感度特性を有し、遜色のないことが確認された。
【００７６】
このように耐油性に優れる本発明の感熱記録体を、ラベルとして使用する場合には、例えば、図３に示すように、基材２の裏面に、障壁層７を介して粘着剤層８を設け、この粘着剤層８に剥離紙（図示せず）を剥離可能に貼着すればよい。障壁層７は、粘着剤層８の成分が、基材２等を介して感熱記録層４に拡散するのを防止するものであるが、この障壁層７は省略してもよい。
【００７７】
上述の実施形態では、アンダーコート層３を設けたけれども、本発明の他の実施形態として、アンダーコート層３を省略してもよい。
【符号の説明】
【００７８】
１              感熱記録体
２              基材
３              アンダーコート層
４              感熱記録層
５              ベントナイト層
６              保護層
７              障壁層
８              粘着剤層
【図１】
0005908777.tif 000005
【図３】
0005908777.tif 000006
【図２】
0005908777.tif 000007